(57)【要約】  発色性側基を有する非晶質ポリマーが提供される。この非晶質ポリマーは、積層物に組み込むことができるとともに建築グレージングおよび自動車グレージングなどの物品を製造するため、およびアイウェア、ディスプレイおよび看板などの用途において用いることができるエラストマーフィルムおよび塗料を製造するために用いることが可能である。【特許請求の範囲】
【請求項１】
１つまたはそれ以上の反復単位
【化１】
2009541524.tif 000020
（式中、
ｐおよびｑは、ｐとｑの少なくとも一方が０より大きいことを条件として０〜１０，０００の整数から独立して選択され、
ＲはＨおよびＲ３からなる群から選択され、
Ｒ１は、Ｈならびに置換アルキルおよび非置換アルキルからなる群から選択され、
Ｒ２は、Ｈ、ＯＨ、Ｒ３、ＯＲ３、ＣＯＯＲ３およびＣＯＯＲ４からなる群から選択され、
Ｒ３はエレクトロクロミック基を含み、
ポリマー鎖当たり少なくとも１個の反復単位中のＲおよびＲ２の少なくとも一方は、ＯＲ３、Ｒ３またはＣＯＯＲ３であり、
Ｒ４は、Ｈ、ＮａおよびＫからなる群から選択され、
Ａは、ＯおよびＮＲ’からなる群から選択され、そして
Ｒ’は、Ｈならびに置換アルキルおよび非置換アルキルからなる群から選択される）
を含む非晶性（コ）ポリマーを含む組成物。
【請求項２】
少なくとも１つのＲ３が、エステル基、アミド基、エーテル基、チオエーテル基、−（ＣＨ２）ｎ−、−（ＣＨ２Ｏ）ｍ−、−（ＣＨ２ＣＨ２Ｏ）ｍ−、−ＣＨ２−ＯＣ（Ｏ）（ＣＨ２）ｒ−、および−（ＣＨ２ＣＨ２ＮＨ）−（式中、ｎ、ｍおよびｒは１から１０００の整数である）からなる群から選択されたリンカ−を更に含む請求項１に記載の組成物。
【請求項３】
少なくとも１つのＲ３が、
分岐構造：
【化２】
2009541524.tif 000021
（式中、各ｎは０〜１０００の整数である）
を有するリンカーを更に含む請求項１に記載の組成物。
【請求項４】
ＡがＯである請求項１に記載の組成物。
【請求項５】
Ｒ１がＨであり、Ｒ２がＯＨであり、（コ）ポリマーが構造ＸＩ
【化３】
2009541524.tif 000022
の反復単位を更に含む請求項１に記載の組成物。
【請求項６】
エレクトロクロミック基が、ビピリジリウム系、ポリアニリン、ポリピロール、ポリチオフェン、ポリチオフェンコポリマー、ポリカルバゾール、カルバゾール、メトキシビフェニル化合物、キノン、ジフェニルアミン、フェニレンジアミン、ピラゾリン、テトラシアノキノジメタンおよびテトラチアフルバレンからなる群から選択される請求項１に記載の組成物。
【請求項７】
エレクトロクロミック基が、構造ＩＶ〜ＩＸ：
【化４】
2009541524.tif 000023
によって表される置換および非置換のアリール化合物およびヘテロアリール化合物からなる群から選択される請求項１に記載の組成物。
【請求項８】
置換基が、−ＳＨ、−ＣＮ、−ＮＨ２、−ＣＯＯＨおよび−Ｐ（Ｏ）（ＯＲ）２からなる群から選択される請求項７に記載の組成物。
【請求項９】
非晶性（コ）ポリマーが−ＳＯ３Ｋおよび−ＣｌＯ３Ｌｉの群から選択された官能基を更に含む請求項１に記載の組成物。
【請求項１０】
非晶性（コ）ポリマーが少なくとも１個の−（ＣＨ２ＣＨ２）−反復単位および少なくとも１個の−（ＣＨ２Ｃ（ＣＨ３）（ＣＯ２Ｈ））−反復単位を含む請求項１に記載の組成物。
【請求項１１】
塩、可塑剤、電子メディエータおよび導電性粒子からなる群から選択された１つまたはそれ以上の添加剤を更に含む請求項１に記載の組成物。
【請求項１２】
ポリマーのＴｇが１００℃未満である請求項１に記載の組成物。
【請求項１３】
ａ．第１の導電性基材、および
ｂ．上記基材に接触しているエレクトロクロミック層
を含む積層物であって、
上記エレクトロクロミック層が１つまたはそれ以上の反復単位
【化５】
2009541524.tif 000024
（式中、
ｐおよびｑは、ｐとｑの少なくとも一方が０より大きいことを条件として０〜１０，０００の整数から独立して選択され、
ＲはＨおよびＲ３からなる群から選択され、
Ｒ１は、Ｈならびに置換アルキルおよび非置換アルキルからなる群から選択され、
Ｒ２は、Ｈ、ＯＨ、Ｒ３、ＯＲ３、ＣＯＯＲ３およびＣＯＯＲ４からなる群から選択され、
Ｒ３はエレクトロクロミック基を含み、
ポリマー鎖当たり少なくとも１個の反復単位中のＲおよびＲ２の少なくとも一方は、ＯＲ３、Ｒ３またはＣＯＯＲ３であり、
Ｒ４は、Ｈ、ＮａおよびＫからなる群から選択され、
Ａは、ＯおよびＮＲ’からなる群から選択され、そして
Ｒ’は、Ｈならびに置換アルキルおよび非置換アルキルからなる群から選択される）
を含む非晶質（コ）ポリマーを含む積層物。
【請求項１４】
第１の導電性基材が、導電性材料で被覆されたガラス基材を含む請求項１３に記載の積層物。
【請求項１５】
導電性層が、ＩＴＯ、酸化チタン、銅、アルミニウム、金、白金、銀、コバルト、パラジウム、イリジウムおよびロジウムからなる群から選択された少なくとも１つの材料を含む請求項１４に記載の積層物。
【請求項１６】
第１の導電性基材が、ポリマー基材上に被覆された導電性層を含み、該ポリマーが、ポリエステル、ポリイミド、ポリアミド、ポリカーボネート、ポリフェニレンオキシド、ポリスルホン、ポリエステル−アミド、ポリエステル−イミド、ポリエステルエーテル、ポリエーテルスルホン、ポリエーテルエーテルケトン（ＰＥＫ）、ポリエーテルイミド、セルロース誘導体およびポリスチレン／ポリフェニレンオキシドからなる群から選択される請求項１３に記載の積層物。
【請求項１７】
導電性層が、ＩＴＯ、酸化チタン、銅、アルミニウム、金、白金、銀、コバルト、パラジウム、イリジウムおよびロジウムからなる群から選択された材料を含む請求項１６に記載の積層物。
【請求項１８】
第２の導電性基材を更に含む請求項１３に記載の積層物。
【請求項１９】
第２の導電性基材が、ガラス基材上に、またはポリマー基材上に被覆された導電性層を含み、該ポリマーが、ポリエステル、ポリイミド、ポリアミド、ポリカーボネート、ポリフェニレンオキシド、ポリスルホン、ポリエステル−アミド、ポリエステル−イミド、ポリエステルエーテル、ポリエーテルスルホン、ポリエーテルエーテルケトン（ＰＥＫ）、ポリエーテルイミド、セルロース誘導体およびポリスチレン／ポリフェニレンオキシドからなる群から選択される請求項１８に記載の積層物。
【請求項２０】
非晶性ポリマーが
ａ．ポリビニルブチラール、または
ｂ．ポリ（エチレンオキシド−コ−エピクロロヒドリン）、または
ｃ．エチレン、メタクリル酸およびメタクリル酸の塩形態から誘導された反復単位を含むコポリマー
を含む請求項１９に記載の積層物。
【請求項２１】
請求項１２に記載の積層物を含む製品。
【請求項２２】
アイウェア、自動車グレージング、建築グレージング、鏡、看板およびディスプレイからなる群から選択される請求項２１に記載の物品。
【発明の詳細な説明】
【技術分野】
【０００１】
本発明は、発色性側基を有する非晶質ポリマーおよびこうしたポリマーを調製する方法に関する。こうしたポリマーは、建築グレージングおよび自動車グレージング、アイウェア、ディスプレイおよび看板などの製造物品中で用いられる積層構造体中で用いられ得るエラストマーフィルムおよび塗料を製造するために用いることが可能である。
【背景技術】
【０００２】
有機導電性ポリマーおよび有機電子活性ポリマーは、エレクトロクロミックデバイスを製造するために用いられてきた。
【０００３】
国際公開第２００６／００８７７６号パンフレットには、ポリマーをエレクトロクロミック分子および可塑剤とブレンドすることにより得られたエレクトロクロミック組成物が開示されている。
【０００４】
容易に製造され、所望のエレクトロクロミック特性を示し、電極に共有結合され得るとともに長い寿命を有し、全固体状態エレクトロクロミックシステムにおいて用いられ得るエラストマーエレクトロクロミックポリマーが必要とされ続けている。
【発明の開示】
【課題を解決するための手段】
【０００５】
本発明の１つの態様は、１つまたは複数の反復単位
【化１】
2009541524.tif 000002
（式中、
ｐおよびｑは、ｐとｑの少なくとも一方が０より大きいことを条件として０〜１０，０００の整数から独立して選択され、
ＲはＨおよびＲ３からなる群から選択され、
Ｒ１は、Ｈ、および置換アルキルならびに非置換アルキルからなる群から選択され、
Ｒ２は、Ｈ、ＯＨ、Ｒ３、ＯＲ３、ＣＯＯＲ３およびＣＯＯＲ４からなる群から選択され、
Ｒ３はエレクトロクロミック基を含み、
ポリマー鎖当たり少なくとも１個の反復単位中のＲおよびＲ２の少なくとも一方は、ＯＲ３、Ｒ３またはＣＯＯＲ３であり、
Ｒ４は、Ｈ、ＮａおよびＫからなる群から選択され、
Ａは、Ｏ（酸素）およびＮＲ’からなる群から選択され、
Ｒ’は、Ｈおよび置換アルキルならびに非置換アルキルからなる群から選択される）
を含む非晶質（コ）ポリマーを含む組成物である。
【０００６】
本発明のもう１つの態様は、
ａ．第１の導電性基材と、
ｂ．前記基材に接触しているエレクトロクロミック層と
を含む物品であって、
前記エレクトロクロミック層が１つまたは複数の反復単位
【化２】
2009541524.tif 000003
（式中、
ｐおよびｑは、ｐとｑの少なくとも一方が０より大きいことを条件として０〜１０，０００の整数から独立して選択され、
ＲはＨおよびＲ３からなる群から選択され、
Ｒ１は、Ｈ、および置換アルキルならびに非置換アルキルからなる群から選択され、
Ｒ２は、Ｈ、ＯＨ、Ｒ３、ＯＲ３、ＣＯＯＲ３およびＣＯＯＲ４からなる群から選択され、
Ｒ３はエレクトロクロミック基を含み、
ポリマー鎖当たり少なくとも１個の反復単位中のＲおよびＲ２の少なくとも一方は、ＯＲ３、Ｒ３またはＣＯＯＲ３であり、
Ｒ４は、Ｈ、ＮａおよびＫからなる群から選択され、
Ａは、Ｏ（酸素）およびＮＲ’からなる群から選択され、
Ｒ’は、Ｈおよび置換アルキルならびに非置換アルキルからなる群から選択される）
を含む非晶質（コ）ポリマーを含む物品である。
【発明を実施するための最良の形態】
【０００７】
エレクトロクロミズムは、電気化学的酸化または還元の結果としての材料の透過率および／または反射率の可逆で可視の変化として定義することが可能である。エレクトロクロミック材料は、エレクトロクロミズムを示す有機材料または無機材料のいずれかであることが可能である。
【０００８】
非晶質ポリマーは、固体状態において結晶質ドメインを実質的に示さないポリマーである。
【０００９】
本発明の１つの実施形態は、１つまたは複数の反復単位、（Ｉ）
【化３】
2009541524.tif 000004
（式中、
ｐおよびｑは、ｐとｑの少なくとも一方が０より大きいことを条件として０〜１０，０００の整数から独立して選択され、
ＲはＨおよびＲ３からなる群から選択され、
Ｒ１は、Ｈ、および置換アルキルならびに非置換アルキルからなる群から選択され、
Ｒ２は、Ｈ、ＯＨ、Ｒ３、ＯＲ３、ＣＯＯＲ３およびＣＯＯＲ４からなる群から選択され、
Ｒ３はエレクトロクロミック基を含み、
ポリマー鎖当たり少なくとも１個の反復単位中のＲおよびＲ２の少なくとも一方は、ＯＲ３、Ｒ３またはＣＯＯＲ３であり、
Ｒ４は、Ｈ、ＮａおよびＫからなる群から選択され、
Ａは、Ｏ（酸素）およびＮＲ’からなる群から選択され、
Ｒ’は、Ｈおよび置換アルキルならびに非置換アルキルからなる群から選択される）
を含む非晶質（コ）ポリマーである。
【００１０】
本明細書で用いられる「（コ）ポリマー」はホモポリマーまたはコポリマーを表す。特に、（コ）ポリマーは、
【化４】
2009541524.tif 000005
または（Ｉ）、（ＩＩ）および（ＩＩＩ）のいずれかの組み合わせの反復単位を含むことが可能である。他の反復単位も存在することが可能である。
【００１１】
適するアルキル基には、Ｃ１〜Ｃ１０アルキル基が挙げられる。アルキル基上の適する置換基には、ハロ基、ヒドロキシル基、カルボキシル基、アミノ基およびシアノ基が挙げられる。
【００１２】
「エレクトロクロミック基」は、電気化学的に酸化または還元させると、（コ）ポリマーに透過率および／または反射率の可逆で可視の変化を示させる基である。あらゆる反復単位がエレクトロクロミック基を含むことは必要ではなく、ポリマー鎖が少なくとも１個のエレクトロクロミック側基を含むことのみが必要である。
【００１３】
各エレクトロクロミック基は、レドックス活性基と、レドックス活性基とポリマー主鎖との間に挿入された任意のリンカー基とを含む。適するリンカー基には、−（ＣＨ２）ｎ−、−（ＣＨ２Ｏ）ｍ−、−（ＣＨ２ＣＨ２Ｏ）ｍ−、−ＣＨ２−ＯＣ（Ｏ）（ＣＨ２）ｒ−、および−（ＣＨ２ＣＨ２ＮＨ）−が挙げられ、ここで、ｎ、ｍおよびｒは１から１０００の整数である。例えば、構造
【化５】
2009541524.tif 000006
（式中、各ｎは０〜１０００の整数である）
などの分岐構造が含まれる。
【００１４】
リンカー基は、（コ）ポリマー主鎖とリンカーとの間、またはリンカーとレドックス活性基との間のいずれかに挿入されたエステル（−ＣＯ２−）基、アミド（−Ｎ（ＣＯ）−）基、エーテル（−Ｏ−）基またはチオエーテル（−Ｓ−）基などの接続基も含むことが可能である。
【００１５】
レドックス活性基およびリンカー基に加えて、エレクトロクロミック基は、電極への結合を改善するために官能基を含むことが可能である。エレクトロクロミック基は、電極表面（例えば、Ａｕ、Ｃｕ、Ｐｄ、Ｐｔ、ＮｉおよびＡｌ）上でのポリマーの吸収および／または自己集合を促進するために、−ＳＨ、ピリジン、−ＣＮおよび−ＳＣＮなどの基により独立して官能化することも可能である。ＩＴＯ（インジウム酸化錫）表面またはＡｌ２Ｏ３表面上へのポリマーの結合または自己集合を改善するために、−ＣＯＯＨおよび−Ｐ（Ｏ）（ＯＨ）２などの他の官能基を用いることが可能である。アルコール官能基およびアミン官能基はＰｔ表面に結合する際に有用である。固体状態のシステムにおいて（コ）ポリマーと電極との間の直接接触および良好な結合を有すると、着色効率を強化することが可能であり、よって所定の印加電圧に関してより濃い色を提供する。
【００１６】
エレクトロクロミック基を有する（コ）ポリマーは、−ＳＯ３Ｋまたは−ＣｌＯ３Ｌｉなどの官能基も含むことも可能であり、よって自己ドープされる（コ）ポリマーを提供する。エレクトロクロミックデバイスを組み立てるためにこうした（コ）ポリマーを用いるとき、ドーピング剤として殆どまたは全く追加の電解質を必要としない。
【００１７】
本発明の（コ）ポリマーにおいて、エレクトロクロミック基は、ポリマー主鎖から垂れ下がっている。各（コ）ポリマーは、２個以上のエレクトロクロミック基を含むことが可能である。２個以上のエレクトロクロミック基を含む（コ）ポリマーは、２個以上のタイプのエレクトロクロミック基、例えば、エレクトロンドナーおよびエレクトロンアクセプターを含むことが可能である。エレクトロクロミック基の密度（すなわち、鎖長の単位当たりのエレクトロクロミック基の数）は、反復単位ごとの基ＲおよびＲ２の選択によって決定される。Ｒおよび／またはＲ２がエレクトロクロミック基を含む反復単位が多ければ多いほど、（コ）ポリマーにおけるエレクトロクロミック基の密度は高い。隣接エレクトロクロミック基間の距離は、エレクトロクロミック基の密度によって、異なるサイズのリンカー基の使用によって、およびポリマー鎖に沿ったリンカー基の共（ｓｙｎ）／反（ａｎｔｉ）関係によって制御することが可能である。
【００１８】
適するレドックス活性基には、ビピリジリウム系；、ポリアニリン、ポリピロール、ポリチオフェン、ポリチオフェンコポリマー、ポリカルバゾールなどの電子活性導電性ポリマー、カルバゾール、メトキシビフェニル化合物、キノン、ジフェニルアミン、フェニレンジアミン、ピラゾリン、テトラシアノキノジメタン（ＴＣＮＱ）およびテトラチアフルバレン（ＴＴＦ）が挙げられる。
【００１９】
適するレドックス活性基には、構造ＩＶ〜ＩＸを有する置換および非置換の芳香族基およびヘテロ芳香族基が挙げられる。
【００２０】
【化６】
2009541524.tif 000007
【００２１】
化合物ＶＩは潜在的な２つの結合点を有する。典型的には、ビピリジル系の１つの窒素は、ポリマー主鎖、リンカーまたは接続基に結合される。他の窒素は、典型的には、直接的に、または介在リンカーおよび／または接続基により、アルキル基、アリール基、ハロゲン、ｐ−トルエンスルホニル、ヘキサフルオロホスフェート、トリフルオロメタンスルホネート（ＣＦ３ＳＯ３−）、トリフルオロメタンスルホンイミド（（ＣＦ３ＳＯ２）２Ｎ−）、またはＨに共有的に、またはイオン的に接続される。
【００２２】
レドックス活性基の芳香族環上の適する置換基には、メチル、エチル、プロピル、ブチル、ペンチル、ヘキシル、ヘプチル、オクチルおよびイソペンチルなどのＣ１〜Ｃ１０アルキル基、フェニルおよび置換フェニルなどの芳香族基、−ＣＮ基および−Ｎ（Ｃ２Ｈ５）２および−Ｎ（ＣＨ３）２基などのアミンが挙げられる。芳香族基またはヘテロ芳香族基に結合された置換基は、（コ）ポリマーの導電特性および電圧フリッカへの（コ）ポリマーの応答に影響を及ぼし得る。異なる色の（コ）ポリマーを提供するために異なる置換基を用いることが可能である。エレクトロクロミック基の芳香族基上のレドックス活性基および／または置換基を変えることにより、本発明の（コ）ポリマー組成物を広い色範囲で製造することが可能である。
【００２３】
本発明の１つの実施形態において、（コ）ポリマーは、主鎖がポリ（エチレンオキシド）またはポリ（エピクロロヒドリン）を含む場合がそうであるように、構造ＩＩＩの反復単位を主として含む。このタイプの（コ）ポリマーにおいて、エレクトロクロミック基をポリマー主鎖に直接結合させることが可能であるか、またはリンカーおよび任意の接続基によって主鎖から間隔をあけることが可能である。エレクトロクロミック基があらゆる反復単位に結合する必要はなく、あらゆるエレクトロクロミック基が同じである必要もない。
【００２４】
本発明のもう１つの実施形態において、（コ）ポリマーは構造ＩＩの反復単位を主として含む。こうした（コ）ポリマーにおいて、エレクトロクロミック基は、典型的には、リンカーを経由して、またはリンカーおよび任意の接続基を経由してポリマー主鎖に結合される。構造Ｘで例示された本発明の１つの実施形態において、エレクトロクロミック基Ｒ３は、２個のリンカー基（−（ＣＨ２）−および−（ＣＨ２ＣＨ２Ｏ）ｍ−）および接続基（−ＣＯ２−）を経由してポリビニルブチラール主鎖に結合される。ポリビニルブチラールコポリマーは市販されている（シグマ・アルドリッチ（Ｓｉｇｍａ−Ａｌｄｒｉｃｈ  Ｃｏ．））。こうしたコポリマーは、リンカーに起因するエラストマー特性およびエレクトロクロミック側基Ｒ３によって付与されるエレクトロクロミック特性を示すことが可能である。エラストマー特性を増大させるために可塑剤の添加を用いることが可能である。
【００２５】
【化７】
2009541524.tif 000008
【００２６】
本発明のもう１つの実施形態において、ポリマー主鎖は、ポリ（エチレンオキシド−コ−エピクロロヒドリン）、ならびにエチレン、メタクリル酸およびメタクリル酸の塩形態から誘導された反復単位を含むコポリマー（例えば、「サーリン（Ｓｕｒｌｙｎ）」（登録商標）コポリマーイオノマー樹脂）におけるような構造ＩＩの反復単位および構造ＩＩＩの反復単位を含むコポリマーである。
【００２７】
ポリマー主鎖がエチレンオキシド反復単位およびエピクロロヒドリン反復単位から誘導される構造ＩＩの反復単位および構造ＩＩＩの反復単位を含むコポリマーに関する本発明の１つの実施形態は、構造ＸＩにおいて例示された通りである。
【００２８】
【化８】
2009541524.tif 000009
【００２９】
本明細書の実施例５において、エレクトロクロミック基Ｒ３はＮ−カルバゾリル基であり、（−ＣＨ２−ＯＣ（Ｏ）（ＣＨ２）２−）リンカーを経由してポリマー主鎖に結合される。他の実施形態において、Ｒ３は上で定義されたレドックス活性基である。
【００３０】
（コ）ポリマーは当業者に知られている幾つかの異なる方法のいずれかによって調製することが可能である。例えば、構造（Ｉ）の反復単位および反応性側基（例えば、ＯＨ基、アミン基またはハロアルキル基）から誘導された主鎖を有する（コ）ポリマーを適切に官能化されたエレクトロクロミック基、接続基および／またはリンカーと反応させることが可能である。所望の主鎖構造および反応性側基を有する（コ）ポリマーが市販されている場合、この方法は特に便利である。
【００３１】
幾つかの実施形態において、レドックス活性基自体を（コ）ポリマー主鎖に直接結合させることが可能である。他の実施形態において、所望の分子構造を提供するか、またはより反応性の基を提供して、（コ）ポリマーへのエレクトロクロミック基の結合を促進するために、リンカー基をレドックス活性基に結合させることが必要であるか、または好ましい場合がある。例示として、実施例（以下）は、（コ）ポリマー主鎖へのレドックス活性基の結合を促進するために、カルバゾール窒素への幾つかの異なるタイプの連結基の結合を記載している。エステル、アミドまたはエーテル結合を形成させる縮合反応は、連結基、接続基および／またはレドックス活性基を互いにおよび／またはポリマー主鎖に結合させるための有用な反応である。こうした反応を比較的穏やかな条件下で行うことが可能である。アルキルハロゲン化物とアミンまたはＮ−アリール化合物の反応をレドックス活性基またはリンカーと（コ）ポリマーとの間の第四結合を形成させるために用いることも可能である。
【００３２】
あるいは、反復単位に対応するモノマーを適するエレクトロクロミック側基により官能化することが可能であり、得られたモノマーを付加重合または縮重合などの標準重合技術を経由して（コ）ポリマーに導入することが可能である。（コ）ポリマーを形成させるために用いられたモノマーにエレクトロクロミック基を結合させるために、（コ）ポリマーにエレクトロクロミック基を結合するために用いられた反応の同じタイプを用いることが可能である。
【００３３】
適する反応には、縮合およびアルキル化反応が挙げられるが、それらに限定されない。
【００３４】
本発明のもう１つの実施形態において、構造（Ｉ）の反復単位を含む（コ）ポリマーはオリゴマーであり、このオリゴマーは第２のポリマー（例えば、ポリビニルブチラール）上にグラフトされて、例えば、フィルム形成用ポリマーを提供する。これは、第２のポリマーの物理的特性とオリゴマーのエレクトロクロミック特性の両方を有するポリマーを得る便利な方法を提供することが可能である。オリゴマーにエレクトロクロミック基を導入する方法は、後重合官能化または前重合官能化のために上で記載された方法に似ている。オリゴマーは、一般に２〜１００の反復単位を含む低分子量ポリマーである。
【００３５】
（コ）ポリマーの追加の化学変性も可能である。例えば、Ｎ−カルバゾール側基を有するポリ（エチレンオキシド−エピクロロヒドリン）コポリマーを溶液中でまたは固体状態で電子重合に供することが可能であり、よってカルバゾール基を通した架橋につながる。
【００３６】
幾つかの用途のために、（コ）ポリマーと、塩（例えば、過塩素酸リチウム）、可塑剤、電子メディエータ（例えば、フェロセン、他のメタロセン、それらの誘導体および混合物；フェナジンおよびその誘導体および混合物）などの添加剤とをブレンドすることが望ましい場合がある。自己ドープされていない（コ）ポリマーへの塩の添加は、ブレンドのイオン伝導率を大幅に改善することが可能であり、結果としてブレンドのエレクトロクロミック特性を強化することが可能である。
【００３７】
標準フィルム形成技術によってエラストマーエレクトロクロミックフィルムを製造するために（コ）ポリマーを用いることが可能であり、こうしたフィルムは次に建築用途または自動車用途において有用である積層構造体（「積層体」）中で用いることが可能である。例えば、エラストマーエレクトロクロミックフィルムを透明電極（例えば、ＩＴＯ）で被覆されたガラスの層間で積層することが可能である。小さい電圧（典型的には約０．５Ｖ〜約６．０Ｖ）を電極に印加するとき、ガラスとフィルムの積層構造体の透明性および／または色を変えることが可能である。変化のタイプ（例えば、色または不透明度）および変化の度合（例えば、透過光の光学的密度および／または色）は、フィルムの厚さおよびエレクトロクロミック基の性質に応じて異なる。電圧源の除去、または極性の逆転は、典型的には、元の状態への色および／または不透明度の戻りをもたらす。小さい電圧を印加することによりポリマーの光学的特性を可逆的に変えるこの能力は、サングラス、ヘルメット、バイザ、ゴーグル、建築グレージング、自動車グレージング、ディスプレイ、看板および鏡などの製造物品においてポリマーを非常に有用にする。
【００３８】
図１は、本発明の組成物を導入している典型的なエレクトロクロミックデバイス１００の概略図である。この実施形態において、基材層１１０は導電性層１２０で被覆されている。層１３０は両方の導電性層に接触しており、本発明の非晶質ポリマーと任意の添加剤とを含む。電源が導電性層に取り付けられ、電圧が印加されているときに色の変化が起きる。
【００３９】
適するフィルム形成技術には、キャスティング、押出、吹付けおよび浸漬被覆が挙げられる。自立フィルムは幾つかの用途において好ましい。自己ドープされた（コ）ポリマーの１層または多層への自己集合は、ミクロコンタクト印刷および／または金属表面またはＩＴＯ表面の溢水を含む標準方法によって達成することが可能である。
【００４０】
積層プロセスも技術上周知されており、エラストマーエレクトロクロミックフィルムを２つの基材間に挟み込む積層構造体を製造するために用いることが可能である。適する基材には、ガラスおよびポリマーのシートまたはフィルムが挙げられる。ポリマー基材は可撓性積層構造体を製造するために特に有用であり、適する基材ポリマーには、ポリエステル（例えば、ポリ（エチレンテレフタレート）、ポリ（エチレンナフタレート）、ポリ（ブチレンテレフタレート）およびポリ（エチレン−イソソルビドテレフタレート）（ポリ（エチレンテレフタレート）より高いガラス転移温度を有する、エチレングリコール部分、イソソルビド部分およびテレフタレート部分から誘導された反復単位を含むポリマー）、ポリイミド（例えば、「カプトン（Ｋａｐｔｏｎ）」（登録商標）ポリイミド）、ポリアミド（例えば、「ノーメックス（Ｎｏｍｅｘ）」（登録商標）ポリアミド、「ケブラー（Ｋｅｖｌａｒ）」（登録商標）ポリアミド）、ポリカーボネート、ポリフェニレンオキシド、ポリスルホン、ポリエステル−アミド、ポリエステル−イミド、ポリエステルエーテル、ポリエーテルスルホン、ポリエーテルエーテルケトン（ＰＥＫ）、ポリエーテルイミド、セルロース系材料、およびポリスチレン／ポリフェニレンオキシドなどのポリマーブレンドが挙げられる。
【００４１】
積層構造体または被覆基材からの物品の製作は、ガラス基材またはポリマー基材の切削および／または造形に関する標準技術を用いて行うことが可能である。
【００４２】
大部分の用途に関して、イオンの移動度を増すために、非晶質ポリマーのＴｇは、ポリマーから製造されたデバイスが用いられている周囲温度より望ましくは低い。本発明の幾つかの実施形態において、１００℃未満のＴｇは十分であり、幾つかの状況下で、非晶質ポリマーのＴｇは、望ましくは５０℃未満、または２５℃未満、あるいは０℃未満である。所望のＴｇを可塑剤および／または他の添加剤の使用によって達成することが可能である。
【００４３】
適する可塑剤には、テトラエチレングリコールジヘプタノエート、トリエチレングリコール−ジ−２−エチルヘキサノエート、２−エチル−１−ヘキサノール、ポリエチレングリコールおよびその誘導体、ジヘキシルアジペートおよびジオクチルアジペートなどのアジペート、２−エチルヘキシルジフェニルホスフェート、イソデシルジフェニルホスフェート、ｔ−ブチルフェニルジフェニルホスフェート、トリアリールホスフェートエステルブレンド、トリクレジルホスフェートおよびトリフェニルホスフェートなどのホスフェート、アルキルベンジルフタレート、ブチルベンジルフタレート、ジブチルフタレートおよびジオクチルフタレートなどのフタレート、ジブチルセバケートなどのセバケート、ならびにトルエンスルホンアミドおよびｎ−エチルスルホンアミドなどのスルホンアミドが挙げられる。
【実施例】
【００４４】
本発明の幾つかの実施形態を以下の実施例において例示する。これらの実施例は、本発明の幾つかの実施形態を代表している一方で、例示のみとして与えられていることが理解されるべきである。上の議論およびこれらの実施例から、当業者は本発明の必須の特徴を確認することが可能である。そして、本発明の精神および範囲を逸脱せずに、種々の用途および条件に本発明を適合させるために本発明の種々の変更および修正を行うことが可能である。
【００４５】
すべての試薬は、ミズーリ州セントルイスのシグマ−アルドリッチ社（Ｓｉｇｍａ−Ａｌｄｒｉｃｈ  Ｃｏ．（Ｓｔ．Ｌｏｕｉｓ，ＭＯ））から購入し、特に指示がない限り受理したまま用いた。
【００４６】
用いた略号の意味は次の通りである。「ｍｉｎ」は分を意味する。「ｈｒ」は時間を意味する。「ｍＬ」はミリリットルを意味する。「Ｌ」はリットルを意味する。「μＬ」はマイクロリットルを意味する。「ｍＭ」はミリモルを意味する。「Ｍ」はモルを意味する。「ｍｍｏｌ」はミリモルを意味する。「ｇ」はグラムを意味する。「ｍｇ」はミリグラムを意味する。「Ｖ」はボルトを意味する。「℃」は摂氏温度を意味する。
【００４７】
実施例１
２−（Ｎ−カルバゾリル）プロピオニトリルの調製
【化９】
2009541524.tif 000010
触媒としてベンジルトリメチルアンモニウムヒドロキシド（トリトンＢ）の存在下でアクリロニトリルによるカルバゾールのシアノエチル化を経由して２−（Ｎ−カルバゾリル）プロピオニトリルを合成した（Ｆ．Ｃ．ウィットモア（Ｆ．Ｃ．Ｗｈｉｔｍｏｒｅ）ら，Ｊ．Ａｍｅｒ．Ｃｈｅｍ．Ｓｏｃ．，６６：７２５（１９４４）の手順から適応させた）。
【００４８】
攪拌が備えられた１００ｍＬ丸底ガラスフラスコにカルバゾールおよびアクリロニトリル（２０ｇ）を入れた。フラスコを氷浴に入れ、放置して１５分間にわたり冷却した。その後、合計で４０μＬのために５０μＬシリンジを経由してトリトンＢ（ＭｅＯＨ中４０重量％）を滴下（４滴）した。ペーストは白色ペーストから黄色ペーストに色を変えた。反応混合物を放置してゆっくり暖めたが、発熱反応の兆候はなかった。２時間後、加熱マントルを経由して熱を供給した。一旦温度が６５℃に達すると、ペーストは溶液になり、オレンジ色の溶液を与えた。フラスコを７０℃で１時間にわたり加熱した。フラスコが冷えた後、製品がフラスコに沈殿した。その後、沈殿物を濾過し、アセトニトリルから再結晶化させた。
【００４９】
実施例２
２−（Ｎ−カルバゾリル）プロピオニトリルのカリウム塩の調製
【化１０】
2009541524.tif 000011
ＫＯＨ（１．７ｇ）を水（１０ｇ）に溶解させ、その後、攪拌付きの１００ｍＬ丸底ガラスフラスコ内でＥｔＯＨ（１５．８ｇ）とＮ−プロピオニトリルカルバゾール（０．２９３ｇ）の混合物に添加した。ＫＯＨの添加後に、コンデンサを取り付け、反応混合物を加熱して３時間にわたり還流させた。その後、フラスコをロトエバポレータに取り付け、沈殿物を形成するまでＥｔＯＨおよび水を除去した。沈殿物を濾過し、ＥｔＯＨから再結晶化させた。再結晶化した材料を窒素下で室温で一晩乾燥させた。
【００５０】
実施例３
２−（２−カルバゾール−９−イル−エトキシ）−エタノールの合成
標記化合物を２工程で製造した。第１の工程において、２［２−（クロロエトキシ）エトキシル］テトラヒドロピランを以下で示したように調製した。
【化１１】
2009541524.tif 000012
ドライボックス内で、スターバー、添加漏斗およびセプタムが備えられた５００ｍＬの三ツ口フラスコに２−（２−クロロエトキシ）エタノール（５０．０ｇ、０．４０１モル）および１３５ｍＬのクロロホルムを添加した。３５ｍＬのクロロホルム中の３，４−ジヒドロ−２Ｈ−ピラン（３９．７ｇ、０．４７２モル）を添加漏斗を用いて３０分間にわたり滴下した。添加の終わりに、フラスコを暖めた。添加漏斗をフラスコから取り外し、ストッパーに置き換え、フラスコをフードに移送し、窒素の雰囲気下に置いた。シリンジを経由して濃ＨＣｌの１２滴を滴下した。その後、セプタムを水コンデンサに置き換えた。反応を４０℃で１時間にわたり加熱し、その後、放置して室温に冷却した。フラスコを外気に開け、９ｇのＫ２ＣＯ３を反応混合物に添加し、濾過する前に混合物を２分間にわたり攪拌した。ロータリーエバポレータを経由して溶媒を除去し、製品を真空下で室温で８時間にわたり乾燥させて、８４ｇ（０．４０６モル）の２［２−（２−（クロロエトキシ）エトキシル］テトラヒドロピランを与えた。
【００５１】
第２の工程において、２−（２−カルバゾール−９−イル−エトキシ）−エタノールを次の通り調製した。
【化１２】
2009541524.tif 000013
【００５２】
スターバー、コンデンサおよび窒素入口が備えられたフラスコにカルバゾール（２０ｇ、０．１２モル）、２［２−（クロロエトキシ）エトキシ］テトラヒドロピラン（３８ｇ、０．１２モル）、ベンジルトリエチルアンモニウムクロリド（ＴＥＢＡ）（４．２ｇ、０．０２５モル）、ＮａＩ（１．０ｇ、０．００５５モル）、１００ｍＬの５０％ＮａＯＨ溶液および１００ｍＬのベンゼンを添加した。混合物を窒素下で６時間にわたり還流させた。反応混合物を１００ｍＬのベンゼンで希釈し、有機相を分離し、水で洗浄し、ＭｇＳＯ４上で乾燥させ、酸性Ａｌ２Ｏ３を通して濾過した。回転蒸発を経由して溶媒を除去した。製品を４００ｍＬのＭｅＯＨに溶解させた。濃ＨＢｒ（２ｍＬ）をフラスコに添加し、反応を室温で一晩攪拌した。反応を１０％水性ＮａＯＨで中和した。回転蒸発によって、ＭｅＯＨを除去して黒っぽいオレンジ色の油を与えた。メタノールから２回再結晶化させることにより最終製品を更に精製した。
【００５３】
実施例４
２−（２−カルバゾール−９−イル−エトキシ）−エタノールのカルボン酸の調製
以下の反応機構において示されたように、２−（２−カルバゾール−９−イル−エトキシ）−エタノールを２つの工程においてそのカルボキシル誘導体に変換した。
【化１３】
2009541524.tif 000014
【００５４】
第１の工程において、２−（２−カルバゾール−９−イル−エトキシ）−エタノール（０．５８４ｇ、０．００２２７モル）および１２．５ｍＬのＴＨＦをドライボックス内で攪拌に関して備えられた１００ｍＬの丸底ガラスフラスコに入れた。別個に、ナトリウム水和物（０．０５４６ｇ、０．００２２７モル）を１２．５ｍＬのＴＨＦと混合した。得られたスラリーをフラスコに非常にゆっくり添加した。完全な添加後に、反応混合物を放置して窒素下で室温で一晩（１６時間）攪拌した。その後、この混合物に２５ｍＬのＴＨＦ中の０．３２５６ｇのメチルクロロアセテートを窒素下で室温で滴下した。この混合物を放置して室温で４時間にわたり攪拌した。その後、フラスコをドライボックスから取り出し、３０ｍＬの蒸留水をフラスコに添加し、その後、７５ｍＬのブライン溶液を添加した。得られた溶液を分液漏斗に移送した。その後、ＴＨＦを分離した。１００ｍＬのＴＨＦを用いて２つの追加の抽出を行った。ＴＨＦ抽出物をカラムクロマトグラフィに供して、精製カルボン酸誘導体を与えた。
【００５５】
実施例５
カルバゾール側基を有するポリ（エピクロロヒドリン−コ−エチレンオキシド）の調製
標記化合物の調製のための合成機構を以下に示している。
【化１４】
2009541524.tif 000015
【００５６】
ポリ（エピクロロヒドリン−コ−エチレンオキシド）（ＰＥＣＨ）は約６６％のエピクロロヒドリンを含有し、−３０℃のＴｇを有していた。溶液を３０ｍＬの無水ＴＨＦ中の０．４６ｇ（０．００５モル）のＰＥＣＨから製造した。ＰＥＣＨを室温で一晩攪拌することにより完全な溶解を達成した。この溶液を化学量論量（０．３２２ｇ、０．００１モル）のテトラブチルアンモニウムブロミドの存在下で実施例１（比ＣＨ２Ｃｌ／ＫＯＯＣ＝１：１で）のように調製された２−（Ｎ−カルバゾリル）プロピオニトリルのカリウムカルボン酸塩（０．２９３ｇ、０．００１モル）と共に加熱した。反応混合物を６０℃で９６時間にわたり加熱した。得られたポリマーを水中に沈殿させ、濾過し、真空炉内で乾燥させた。２２ｍｇのサンプルを約０．７ｍＬの重水素化ＴＨＦに溶解させた。サンプルを溶解するまで６０℃に加熱し、１Ｈ  ＮＭＲによって分析した。スペクトルは構造案と一致した。スペクトルは５７％の転化率を示している。
【００５７】
実施例６
この実施例は、ペンダント架橋エレクトロクロミック系を有する（コ）ポリマーを調製できた方法を記載している。
【００５８】
カルバゾール単位から誘導されたポリ電子発色団を含有する電解質エラストマー網目を以下の機構において示したように発色団側基を電子重合することにより達成することが可能である。
【化１５】
2009541524.tif 000016
【００５９】
電子重合を溶液中または固体状態で行うことが可能である。溶液中で、０．０１Ｍカルバゾール変性エラストマーおよび１．０ＭテトラエチルアンモニウムテトラフルオロボレートまたはＬｉＣｌＯ４の塩化メチレン溶液をバイアル中に入れ、それを１０分間にわたり窒素ガスでパージすることによりポリカルバゾール単位を生成させることが可能である。作用電極は清浄化されたＩＴＯ被覆ガラスまたはＰＥＴである。対電極は白金線である。ポテンシオスタットを＋２．２Ｖの電位で設定する。この電圧を約２分間にわたり印加することにより電子重合を行う。１つの電極として基材／ＩＴＯ／電子重合フィルムを用いることによりデバイスを製造することが可能である。透明（例えば、ＩＴＯ被覆ガラス）または不透明（例えば、金属フォイル）であることが可能であるもう１つの電極を電子重合材料の上に置く。
【００６０】
あるいは、電子重合を固体状態で行うことが可能である。この場合、フィルムは、ＩＴＯ被覆ガラス（またはＰＥＴ）上にカルバゾール変性エラストマーおよびＬｉＣｌＯ４の溶液からキャスティングされる。もう１つの電極はフィルムの上に置かれ、電圧（２．２Ｖ）は、カルバゾールの電子重合を誘発させるためにフィルムの両端に印加される。
【００６１】
実施例７
カルバゾールとポリ（エチレン−コ−メタクリル酸、ナトリウム塩）との反応
【化１６】
2009541524.tif 000017
【００６２】
テトラブチルアンモニウムブロミド（２．６２２ｇ）およびＮａＯＨ（５０％、３ｍＬ）を５０ｍＬの丸底フラスコに入れた。１，６−ジブロモヘキサン（４．３９１６ｇ）、ベンゼン（３ｍＬ）およびカルバゾール（１ｇ）を混合し、よって懸濁液を生成させた。その後、この懸濁液を攪拌しつつ反応フラスコに注いだ。その後、フラスコに栓をし、放置して室温で攪拌した。反応を放置して室温で１．５時間にわたり、その後一晩（１６時間）続けた。反応生成物を２５ｍＬの塩化メチレンで３回抽出し、その後、水（ｐＨ＝７）で最終洗浄した。得られた化合物から取った１Ｈ  ＮＭＲスペクトルは、未反応ジブロモヘキサンを除去するために更なる精製を必要とすることを示した。製品を精製するために、シリカカラムに粗製品を装填した。その後、カラムを５００ｍＬのヘキサンでフラッシュして、未反応ジブロモヘキサン化合物を除去した。その後、溶出液を５０／５０ヘキサン／塩化メチレン混合物に投入して、最終製品を集めた。油状製品を分離し、ＥｔＯＨで希釈した。冷却すると生じた沈殿物を濾過し、真空下で乾燥させた。この化合物の１Ｈ  ＮＭＲスペクトルは予想製品と一致した。
【００６３】
上で調製されたカルバゾール誘導体を以下の反応機構によりポリ（エチレン−コ−メタクリル酸、ナトリウム塩）と反応させた。
【００６４】
【化１７】
2009541524.tif 000018
【００６５】
ポリ（エチレン−コ−メタクリル酸、ナトリウム塩）（０．５ｇ、デラウェア州ウィルミントンのデュポン・ドゥ・ヌムール社（Ｅ．Ｉ．ＤｕＰｏｎｔ  ｄｅ  Ｎｅｍｏｕｒｓ，Ｉｎｃ．（Ｗｉｌｍｉｎｇｔｏｎ，ＤＥ）））、ＤＭＡｃ（１．４ｇ）および１，２−ジクロロベンゼン（８．１ｇ）をコンデンサに取り付けられた２５ｍＬの丸底ガラスフラスコに添加した。コポリマーが完全に溶解するまで、この混合物を１１０℃で１時間にわたり加熱した。テトラブチルアンモニウムブロミド（０．０２８１ｇ）およびブロモブタンカルバゾール（０．０２６３ｇ、上で調製されたまま）を攪拌しつつ添加した。反応を４時間にわたり加熱し、放置してＮ２下で室温で一晩攪拌した。約０．５ｍＬの反応混合物を２０ｍＬの１：９塩化メチレン：ヘキサン溶液に添加した。沈殿したポリマーを濾過し、ＣＨ２Ｃｌ２およびヘキサンで洗浄し、真空下で室温で乾燥させた。
【００６６】
８１％の１，２−ジクロロベンゼンと１４％のＤＭＡｃの混合物中の乾燥ポリマーを１１０℃で溶解させることによりドライボックス内でフィルムをＰｔフォイル上に製造した。溶媒の蒸発後、フィルムの電気化学電池におけるレドックス特性を試験した（ボルタンメトリーアナライザ、バイオアナリティカル・システムズ（Ｂｉｏａｎａｌｙｔｉｃａｌ  Ｓｙｓｔｅｍｓ）製のＣＶ−５０Ｗ）。対電極もＰｔであった。基準電極は銀線であった。試験溶液は、０．１Ｍテトラブチルアンモニウムヘキサフルオロホスフェート支持電解質入りのアセトニトリルであった。フィルム付きＰｔフォイルをアセトニトリル溶液に浸漬し、そしてフィルム付きＰｔフォイルは作用電極であった。電圧を作用電極および対電極に印加し、標準ＣＶプロトコルを用いてＥＶ曲線を測定した。カルバゾール化合物、ポリ（エチレン−コ−メタクリル酸、ナトリウム塩）、およびカルバゾール変性ポリ（エチレン−コ−メタクリル酸、ナトリウム塩）のＣＶを測定した。ポリ（エチレン−コ−メタクリル酸、ナトリウム塩化合物）のＣＶはレドックス活性を示さなかった。それに反して、ブチルカルバゾールで変性されたポリ（エチレン−コ−メタクリル酸、ナトリウム塩）のＣＶは、２つのレドックスピーク（１．７５Ｖおよび０．４Ｖ）を示し、ブロモブチルカルバゾール化合物単独によって示されたレドックス活性と良く一致していた。
【００６７】
実施例８
ポリビニルブチラール（ＰＶＢ）とカルバゾールプロピオン酸の反応
【化１８】
2009541524.tif 000019
【００６８】
ポリビニルブチラール（０．１８５ｇ、デュポン・ドゥ・ヌムール（Ｅ．Ｉ．ＤｕＰｏｎｔ  ｄｅ  Ｎｅｍｏｕｒｓ））をスターバー付きの１００ｍＬ丸底フラスコに入れた。ＴＨＦ（１０ｍＬ）を添加し、ＰＢＶは１５分後に溶液になった。９−プロピオン酸カルバゾール（０．２３９ｇ）、４−ジメチルアミノ）−ピリジン（０．００９２ｇ）および１，３−ジシクロヘキシルカルボジイミド（０．２０６ｇ）をその順に添加した。溶液は均質で無色であった。追加の１５ｍＬのＴＨＦを２０分後に添加した。反応をＮ２パージ下で室温で２日間にわたり攪拌した。その後、反応混合物を１５０ｍＬの蒸留水に注いだ。得られた沈殿した化合物を１００ｍＬの蒸留水で２回洗浄し、濾過により分離し、真空下で８５℃で一晩乾燥させた。
【００６９】
実施例９
ポリビニルブチラール（ＰＶＢ）と２−（２−カルバゾール−９−イル−エトキシ）−エタノールのカルボン酸との反応
ポリビニルブチラール（１ｇ、デュポン・ドゥ・ヌムール（Ｅ．Ｉ．ＤｕＰｏｎｔ  ｄｅ  Ｎｅｍｏｕｒｓ））をスターバー付きの１００ｍＬ丸底フラスコに入れた。ＤＭＳＯ（１０ｍＬ）を添加し、ＰＶＢを攪拌しつつ可溶化させた。１，３−ジシクロヘキシルカルボ−ジイミド（０．２０６ｇ）を１．５ｍＬのＤＭＳＯに溶解させた。４−（ジメチル−アミノ）−ピリジン（０．００９２ｇ）も１．５ｍＬのＤＭＳＯに溶解させた。一旦これらの溶液が完全に均質になると、これらの溶液を攪拌および窒素下でＤＭＳＯ中のＰＶＢの溶液に添加した。その後、実施例４に示したように調製された２−（２−カルバゾール−９−イル−エトキシ）−エタノール（０．００１９８モル、０．６２ｇ）のカルボン酸をこの反応混合物に添加した。反応を攪拌し、Ｎ２シール下で２日間にわたり保った。その後、反応混合物を１５０ｍＬの蒸留水に注いだ。水をデカントし、ポリマーを１００ｍＬの水でもう２回洗浄した。水をデカントし、ポリマーを真空炉内で８５℃で一晩乾燥させた。
【図面の簡単な説明】
【００７０】
【図１】エレクトロクロミック基−変性非晶質ポリマーを用いる全固体状態エレクトロクロミックデバイスの概略図である。
【図１】
2009541524.tif 000025
【手続補正書】
【提出日】平成21年6月23日(2009.6.23)
【手続補正１】
【補正対象書類名】特許請求の範囲
【補正対象項目名】全文
【補正方法】変更
【補正の内容】
【特許請求の範囲】
【請求項１】
１つまたはそれ以上の反復単位
【化１】
2009541524.tif 000026
（式中、
ｐおよびｑは、ｐとｑの少なくとも一方が０より大きいことを条件として０〜１０,０００の整数から独立して選択され、
ＲはＨおよびＲ３からなる群から選択され、
Ｒ１は、Ｈならびに置換アルキルおよび非置換アルキルからなる群から選択され、
Ｒ２は、Ｈ、ＯＨ、Ｒ３、ＯＲ３、ＣＯＯＲ３およびＣＯＯＲ４からなる群から選択され、
Ｒ３はエレクトロクロミック基を含み、
ポリマー鎖当たり少なくとも１個の反復単位中のＲおよびＲ２の少なくとも一方は、ＯＲ３、Ｒ３またはＣＯＯＲ３であり、
Ｒ４は、Ｈ、ＮａおよびＫからなる群から選択され、
Ａは、ＯおよびＮＲ’からなる群から選択され、そして
Ｒ’は、Ｈならびに置換アルキルおよび非置換アルキルからなる群から選択される）
を含む非晶性（コ）ポリマーを含む組成物。
【請求項２】
ａ．第１の導電性基材、および
ｂ．上記基材に接触しているエレクトロクロミック層
を含む積層物であって、
上記エレクトロクロミック層が１つまたはそれ以上の反復単位
【化２】
2009541524.tif 000027
（式中、
ｐおよびｑは、ｐとｑの少なくとも一方が０より大きいことを条件として０〜１０,０００の整数から独立して選択され、
ＲはＨおよびＲ３からなる群から選択され、
Ｒ１は、Ｈならびに置換アルキルおよび非置換アルキルからなる群から選択され、
Ｒ２は、Ｈ、ＯＨ、Ｒ３、ＯＲ３、ＣＯＯＲ３およびＣＯＯＲ４からなる群から選択され、
Ｒ３はエレクトロクロミック基を含み、
ポリマー鎖当たり少なくとも１個の反復単位中のＲおよびＲ２の少なくとも一方は、ＯＲ３、Ｒ３またはＣＯＯＲ３であり、
Ｒ４は、Ｈ、ＮａおよびＫからなる群から選択され、
Ａは、ＯおよびＮＲ’からなる群から選択され、そして
Ｒ’は、Ｈならびに置換アルキルおよび非置換アルキルからなる群から選択される）
を含む非晶質（コ）ポリマーを含む積層物。
【請求項３】
請求項２に記載の積層物を含む製品。
【手続補正２】
【補正対象書類名】明細書
【補正対象項目名】００６９
【補正方法】変更
【補正の内容】
【００６９】
実施例９
ポリビニルブチラール（ＰＶＢ）と２−（２−カルバゾール−９−イル−エトキシ）−エタノールのカルボン酸との反応
ポリビニルブチラール（１ｇ、デュポン・ドゥ・ヌムール（Ｅ．Ｉ．ＤｕＰｏｎｔ  ｄｅ  Ｎｅｍｏｕｒｓ））をスターバー付きの１００ｍＬ丸底フラスコに入れた。ＤＭＳＯ（１０ｍＬ）を添加し、ＰＶＢを攪拌しつつ可溶化させた。１，３−ジシクロヘキシルカルボ−ジイミド（０．２０６ｇ）を１．５ｍＬのＤＭＳＯに溶解させた。４−（ジメチル−アミノ）−ピリジン（０．００９２ｇ）も１．５ｍＬのＤＭＳＯに溶解させた。一旦これらの溶液が完全に均質になると、これらの溶液を攪拌および窒素下でＤＭＳＯ中のＰＶＢの溶液に添加した。その後、実施例４に示したように調製された２−（２−カルバゾール−９−イル−エトキシ）−エタノール（０．００１９８モル、０．６２ｇ）のカルボン酸をこの反応混合物に添加した。反応を攪拌し、Ｎ２シール下で２日間にわたり保った。その後、反応混合物を１５０ｍＬの蒸留水に注いだ。水をデカントし、ポリマーを１００ｍＬの水でもう２回洗浄した。水をデカントし、ポリマーを真空炉内で８５℃で一晩乾燥させた。
以下本発明を要約すると、下記のとおりである。
１）１つまたはそれ以上の反復単位
【化１９】
2009541524.tif 000028
（式中、
ｐおよびｑは、ｐとｑの少なくとも一方が０より大きいことを条件として０〜１０,０００の整数から独立して選択され、
ＲはＨおよびＲ３からなる群から選択され、
Ｒ１は、Ｈならびに置換アルキルおよび非置換アルキルからなる群から選択され、
Ｒ２は、Ｈ、ＯＨ、Ｒ３、ＯＲ３、ＣＯＯＲ３およびＣＯＯＲ４からなる群から選択され、
Ｒ３はエレクトロクロミック基を含み、
ポリマー鎖当たり少なくとも１個の反復単位中のＲおよびＲ２の少なくとも一方は、ＯＲ３、Ｒ３またはＣＯＯＲ３であり、
Ｒ４は、Ｈ、ＮａおよびＫからなる群から選択され、
Ａは、ＯおよびＮＲ’からなる群から選択され、そして
Ｒ’は、Ｈならびに置換アルキルおよび非置換アルキルからなる群から選択される）
を含む非晶性（コ）ポリマーを含む組成物。
２）少なくとも１つのＲ３が、エステル基、アミド基、エーテル基、チオエーテル基、−（ＣＨ２）ｎ−、−（ＣＨ２Ｏ）ｍ−、−（ＣＨ２ＣＨ２Ｏ）ｍ−、−ＣＨ２−ＯＣ（Ｏ）（ＣＨ２）ｒ−、および−（ＣＨ２ＣＨ２ＮＨ）−（式中、ｎ、ｍおよびｒは１から１０００の整数である）からなる群から選択されたリンカ−を更に含む前記１に記載の組成物。
３）少なくとも１つのＲ３が、
分岐構造：
【化２０】
2009541524.tif 000029
（式中、各ｎは０〜１０００の整数である）
を有するリンカーを更に含む前記１に記載の組成物。
４）ＡがＯである前記１に記載の組成物。
５）Ｒ１がＨであり、Ｒ２がＯＨであり、（コ）ポリマーが構造XI
【化２１】
2009541524.tif 000030
の反復単位を更に含む前記１に記載の組成物。
６）エレクトロクロミック基が、ビピリジリウム系、ポリアニリン、ポリピロール、ポリチオフェン、ポリチオフェンコポリマー、ポリカルバゾール、カルバゾール、メトキシビフェニル化合物、キノン、ジフェニルアミン、フェニレンジアミン、ピラゾリン、テトラシアノキノジメタンおよびテトラチアフルバレンからなる群から選択される前記１に記載の組成物。
７）エレクトロクロミック基が、構造IV〜IX：
【化２２】
2009541524.tif 000031
によって表される置換および非置換のアリール化合物およびヘテロアリール化合物からな
る群から選択される前記１に記載の組成物。
８）置換基が、−ＳＨ、−ＣＮ、−ＮＨ２、−ＣＯＯＨおよび−Ｐ（Ｏ）（ＯＲ）２からなる群から選択される前記７に記載の組成物。
９）非晶性（コ）ポリマーが−ＳＯ３Ｋおよび−ＣｌＯ３Ｌｉの群から選択された官能基を更に含む前記１に記載の組成物。
１０）非晶性（コ）ポリマーが少なくとも１個の−（ＣＨ２ＣＨ２）−反復単位および少なくとも１個の−（ＣＨ２Ｃ（ＣＨ３）（ＣＯ２Ｈ））−反復単位を含む前記１に記載の組成物。
１１）塩、可塑剤、電子メディエータおよび導電性粒子からなる群から選択された１つまたはそれ以上の添加剤を更に含む前記１に記載の組成物。
１２）ポリマーのＴｇが１００℃未満である前記１に記載の組成物。
１３）ａ．第１の導電性基材、および
ｂ．上記基材に接触しているエレクトロクロミック層
を含む積層物であって、
上記エレクトロクロミック層が１つまたはそれ以上の反復単位
【化２３】
2009541524.tif 000032
（式中、
ｐおよびｑは、ｐとｑの少なくとも一方が０より大きいことを条件として０〜１０，０００の整数から独立して選択され、
ＲはＨおよびＲ３からなる群から選択され、
Ｒ１は、Ｈならびに置換アルキルおよび非置換アルキルからなる群から選択され、
Ｒ２は、Ｈ、ＯＨ、Ｒ３、ＯＲ３、ＣＯＯＲ３およびＣＯＯＲ４からなる群から選択され、
Ｒ３はエレクトロクロミック基を含み、
ポリマー鎖当たり少なくとも１個の反復単位中のＲおよびＲ２の少なくとも一方は、ＯＲ３、Ｒ３またはＣＯＯＲ３であり、
Ｒ４は、Ｈ、ＮａおよびＫからなる群から選択され、
Ａは、ＯおよびＮＲ’からなる群から選択され、そして
Ｒ’は、Ｈならびに置換アルキルおよび非置換アルキルからなる群から選択される）
を含む非晶質（コ）ポリマーを含む積層物。
１４）第１の導電性基材が、導電性材料で被覆されたガラス基材を含む前記１３に記載の積層物。
１５）導電性層が、ＩＴＯ、酸化チタン、銅、アルミニウム、金、白金、銀、コバルト、パラジウム、イリジウムおよびロジウムからなる群から選択された少なくとも１つの材料を含む前記１４に記載の積層物。
１６）第１の導電性基材が、ポリマー基材上に被覆された導電性層を含み、該ポリマーが、ポリエステル、ポリイミド、ポリアミド、ポリカーボネート、ポリフェニレンオキシド、ポリスルホン、ポリエステル−アミド、ポリエステル−イミド、ポリエステルエーテル、ポリエーテルスルホン、ポリエーテルエーテルケトン（ＰＥＫ）、ポリエーテルイミド、セルロース誘導体およびポリスチレン／ポリフェニレンオキシドからなる群から選択される前記１３に記載の積層物。
１７）導電性層が、ＩＴＯ、酸化チタン、銅、アルミニウム、金、白金、銀、コバルト、パラジウム、イリジウムおよびロジウムからなる群から選択された材料を含む前記１６に記載の積層物。
１８）第２の導電性基材を更に含む前記１３に記載の積層物。
１９）第２の導電性基材が、ガラス基材上に、またはポリマー基材上に被覆された導電性層を含み、該ポリマーが、ポリエステル、ポリイミド、ポリアミド、ポリカーボネート、ポリフェニレンオキシド、ポリスルホン、ポリエステル−アミド、ポリエステル−イミド、ポリエステルエーテル、ポリエーテルスルホン、ポリエーテルエーテルケトン（ＰＥＫ）、ポリエーテルイミド、セルロース誘導体およびポリスチレン／ポリフェニレンオキシドからなる群から選択される前記１８に記載の積層物。
２０）非晶性ポリマーが
ａ．ポリビニルブチラール、または
ｂ．ポリ（エチレンオキシド−コ−エピクロロヒドリン）、または
ｃ．エチレン、メタクリル酸およびメタクリル酸の塩形態から誘導された反復単位を含むコポリマー
を含む前記１９に記載の積層物。
２１）前記１２に記載の積層物を含む製品。
２２）アイウェア、自動車グレージング、建築グレージング、鏡、看板およびディスプレイからなる群から選択される前記２１に記載の物品。
【国際調査報告】
2009541524.tif 000033
2009541524.tif 000034